먼저 상술 한 합금 조성 을 가지 며 , 수학식 ( 1 ) 을 만족 하 는 슬라브 를 준비 하 고 , 상기 슬라브 를 1150 ℃ 내지 1250 ℃ 의 온도 까지 재 가열 한다 . 이때 슬라브 온도 가 1150 ℃ 미만 이 면 다음 단계 인 열간 압연 수행 이 불 가능 해 지 며 , 반면 1250 ℃ 를 초과 하 는 경우 슬라브 온도 를 높이 기 위해 많 은 에너지 가 불 필요 하 게 소요 된다 . 따라서 상기 가열 온도 는 1150 ~ 1250 ℃ 의 온도 로 제한 하 는 것 이 바람직 하 다 .